Utilisation, à titre d’électrode de référence dans une cellule d’un supercondensateur à électrolyte non-aqueux, en particulier d’un supercondensateur conventionnel ou hybride au potassium, d’une électrode à base de Li 1-x FePO 4 , avec 0,30 ≤ x ≤ 0,70. Utilisation selon la revendication précédente, dans laquelle ladite électrode de référence est à base de Li 1-x FePO 4 , dans laquelle x est compris entre 0,40 et 0,60, en particulier entre 0,50 et 0,60. Utilisation selon la revendication 1 ou 2, ladite électrode présentant un potentiel électrochimique stable, en particulier de 3,4 V vs Li/Li + . Utilisation selon l’une quelconque des revendications précédentes, dans laquelle ladite électrode de référence est préparée, préalablement à sa mise en œuvre dans ladite cellule, à partir d’une électrode à base de LiFePO 4 , dite électrode LFP, par délithiation partielle permettant d’obtenir un potentiel électrochimique stable, en particulier stabilisé à une valeur de 3,4 V vs Li/Li + . Utilisation selon la revendication précédente, dans laquelle ladite électrode de référence est obtenue via au moins les étapes suivantes : (i) fourniture d’une cellule électrochimique, comprenant ladite électrode de LFP comme électrode positive, et une contre-électrode négative, en particulier à base de graphite, de lithium ou d’oxyde de silicum SiO y où y est compris entre 1 et 2 ; (ii) charge de ladite cellule dans des conditions adaptées pour atteindre un plateau de potentiel, en particulier à une valeur de 3,4 V vs Li/Li + , ladite charge étant de préférence réalisée à un régime allant de C/2 à C/100, en particulier de C/10, pendant une durée comprise entre 1 et 50 heures, en particulier entre 5 et 7 heures. Utilisation selon l’une quelconque des revendications précédentes, dans laquelle le matériau Li 1-x FePO 4 représente de 60 à 97 % massique, en particulier de 70 à 96 % massique, par rapport à la masse totale de l’électrode, exclusion faite de la masse du collecteur de courant de l’électrode. Utilisation selon l’une quelconque des revendications précédentes, dans laquelle ladite électrode de référence comprend, outre ledit matériau Li 1-x FePO 4 , un ou plusieurs liants, en particulier choisis parmi des liants polymériques, et éventuellement un ou plusieurs additifs conducteurs électroniques, notamment choisis parmi des fibres de carbone, du noir de carbone, des nanotubes de carbone et leurs mélanges. Utilisation selon l’une quelconque des revendications précédentes, dans laquelle ladite électrode de référence présente un grammage, défini comme la masse de matériau Li 1-x FePO 4 en grammes par unité de surface en cm 2 , compris entre 2 mg/cm 2 et 30 mg/cm 2 , en particulier entre 5 mg/cm 2 et 25 mg/cm 2 . Utilisation selon l’une quelconque des revendications précédentes, dans une cellule d’un supercondensateur conventionnel ou hybride au potassium. Utilisation selon l’une quelconque des revendications précédentes, dans au moins l’une des cellules d’un supercondensateur conventionnel, en particulier d’un supercondensateur conventionnel au potassium, ladite cellule comportant des électrodes positive et négative à base de carbone activé. Utilisation selon l’une quelconque des revendications 1 à 9, dans au moins l’une des cellules d’un supercondensateur hybride, en particulier d’un supercondensateur hybride au potassium, ladite cellule comportant une électrode positive à base de carbone activé, une électrode négative à base d’un matériau carboné d’intercalation d’au moins un élément alcalin, en particulier du potassium et plus particulièrement à base de graphite. Utilisation selon l’une quelconque des revendications précédentes, dans laquelle l’électrolyte de ladite cellule comprend au moins un sel de métal alcalin, en particulier au moins un sel de potassium, de préférence choisi parmi du perchlorate de potassium (KClO 4 ), fluoroborate de potassium (KBF 4 ), hexafluorophosphate de potassium (KPF 6 ), et les mélanges de ceux-ci, notamment du KPF 6 , dans un ou plusieurs solvants organiques, le ou lesdits solvants organiques étant en particulier choisis parmi les solvants carbonates, les solvants éthers linéaires, les solvants nitriles, les solvants lactones, les solvants amides et les mélanges de ceux-ci, de préférence les solvants nitriles, tel que l’acétonitrile. Utilisation selon l’une quelconque des revendications précédentes, ladite cellule étant dans un format prismatique, en particulier sous la forme d’une cellule type sachet souple, dite « pouch cell ». Utilisation selon l’une quelconque des revendications précédentes, pour connaître les potentiels d’au moins l’une des électrodes positive et négative, de préférence de chacune des électrodes positive et négative de ladite cellule de supercondensateur, en particulier pour suivre l’évolution des potentiels d’au moins l’une des électrodes positive et négative, au cours du fonctionnement dudit supercondensateur. Cellule d’un supercondensateur, conventionnel ou hybride, comportant un électrolyte non-aqueux comprenant au moins un sel d’un métal alcalin, en particulier un sel de potassium, ladite cellule comportant au moins : - une électrode positive, en particulier à base de carbone activé ; - une électrode négative, en particulier à base de carbone activé dans le cas d’un supercondensateur conventionnel, ou à base d’un matériau carboné d’intercalation dudit élément alcalin, en particulier à base de graphite, dans le cas d’un supercondensateur hybride ; - une électrode de référence à base de Li 1-x FePO 4 avec 0,30 ≤ x ≤ 0,70, en particulier 0,50 ≤ x ≤ 0,60. Cellule selon la revendication 15, dans laquelle ladite électrode de référence est telle que définie dans l’une quelconque des revendications 2 à 8 et/ou l’électrolyte non-aqueux est tel que défini en revendication 12. Cellule selon la revendication 15 ou 16, ladite cellule comportant l’assemblage (100) dans cet ordre d’empilement, des éléments suivants : - ladite électrode positive (22), en particulier à base de carbone activé ; en particulier formée d’une double couche (220) à base de carbone activé sur un collecteur de courant (221), par exemple en aluminium ; - un séparateur poreux (24), par exemple en polypropylène, destiné à être imprégné par l’électrolyte ; - ladite électrode de référence (21), en particulier telle que définie dans l’une quelconque des revendications 2 à 8, formée d’une couche (211) du matériau d’électrode à base de Li 1-x FePO 4 au niveau d’un collecteur de courant (212), par exemple en aluminium revêtue de carbone ; - un séparateur poreux (24), par exemple en polypropylène, destiné à être imprégné par l’électrolyte ; et - ladite électrode négative (23), en particulier formée d’une couche (231) à base de carbone activé dans le cas d’un supercondensateur conventionnel, ou à base d’un matériau carboné d’intercalation d’au moins un élément alcalin, par exemple à base de graphite, dans le cas d’un supercondensateur hybride, sur un collecteur de courant (232), par exemple en aluminium. Supercondensateur, conventionnel ou hybride, comprenant au moins une cellule telle que définie selon l’une quelconque des revendications 15 à 17.